(57)【要約】【課題】溶剤への分散性が改良され、耐熱性が良好なカラーフィルタを形成し得る、解像性にも優れた染料を含んでなる着色感光性樹脂組成物を形成するための着色組成物を提供する。【解決手段】少なくとも、染料（Ａ）、樹脂（Ｂ）および溶剤（Ｅ）を含み、溶剤（Ｅ）中において、染料（Ａ）および樹脂（Ｂ）が分散処理された着色組成物。【選択図】なし【特許請求の範囲】
【請求項１】
少なくとも、染料（Ａ）、樹脂（Ｂ）および溶剤（Ｅ）を含み、溶剤（Ｅ）中において、染料（Ａ）および樹脂（Ｂ）が分散処理された着色組成物。
【請求項２】
樹脂（Ｂ）がアルカリ可溶性樹脂（Ｂ１）および分散剤（Ｂ２）からなる群から選ばれる少なくとも１種の高分子である請求項１に記載の着色組成物。
【請求項３】
溶剤（Ｅ）が、プロピレングリコールモノメチルエーテルアセテートを含有する請求項１または２に記載の着色組成物。
【請求項４】
請求項１〜３のいずれかに記載の着色組成物を含有する着色感光性樹脂組成物。
【請求項５】
アルカリ可溶性樹脂（Ｂ１）、光重合性化合物（Ｃ）および光重合開始剤（Ｄ）を含有する請求項４に記載の着色感光性樹脂組成物。
【請求項６】
染料（Ａ）の含有量が着色感光性樹脂組成物の固形分に対して質量分率で２０質量％〜６０質量％である請求項４または５に記載の着色感光性樹脂組成物。
【請求項７】
請求項４〜６のいずれかに記載の着色感光性樹脂組成物を用いて形成されるパターン。
【請求項８】
請求項７記載のパターンを含むカラーフィルタ。
【請求項９】
請求項８記載のカラーフィルタを具備してなるイメージセンサ。
【発明の詳細な説明】
【技術分野】
【０００１】
本発明は、カラーフィルタの形成に用いられる着色組成物に関する。
【背景技術】
【０００２】
ＣＣＤ、ＣＭＯＳなどのイメージセンサに用いられるカラーフィルタは、染料を含有してなる着色組成物を用いてなる着色感光性樹脂組成物を用いて形成されることが知られている。しかし、染料を含有してなる着色組成物は耐熱性が十分ではないので、カラーフィルタに求められる耐熱性も十分ではなく、改良が求められていた（例えば、特許文献１〜２参照）。
また、染料は、着色感光性樹脂組成物用の溶剤として知られている、乳酸エチルやＮ，Ｎ−ジメチルホルムアミドのような高沸点の溶剤やプロピレングリコールモノメチルエーテルアセテートのような低沸点の溶剤への溶解性が充分ではなく、また溶剤への分散性にも問題があったことも知られている（例えば、特許文献１参照。）。
【０００３】
【特許文献１】特開２００４−１５７４５５号公報  ３頁４２行−４頁８行
【特許文献２】特開２００４−２４６１０５号公報  ２頁３５行−３頁３行
【発明の開示】
【発明が解決しようとする課題】
【０００４】
本発明の目的は、溶剤への分散性が改良され、耐熱性が良好なカラーフィルタを形成し得る、解像性にも優れた染料を含んでなる着色感光性樹脂組成物を形成するための着色組成物を提供することにある。
【課題を解決するための手段】
【０００５】
本発明者らは、上記したような課題を解決し得る着色組成物を見出すべく、鋭意検討を重ねた結果、着色組成物の着色剤として、染料を、樹脂とともに溶剤中で分散させて使用することにより、染料の溶剤への溶解性の問題が生じることなく、しかも、驚くべきことに耐熱性が良好なパターンを形成しうる着色感光性樹脂組成物に用いられる着色組成物となることを見出し、本発明を完成させるに至った。
【０００６】
即ち、本発明は、少なくとも、染料（Ａ）、樹脂（Ｂ）および溶剤（Ｅ）を含み、溶剤（Ｅ）中において、染料（Ａ）および樹脂（Ｂ）が分散処理された着色組成物を提供するものである。
また、本発明は、前記の着色組成物を含有する着色感光性樹脂組成物、着色感光性樹脂組成物を用いて形成されるパターン、前記のパターンを含むカラーフィルタおよび前記のカラーフィルタを具備してなるイメージセンサを提供する。
【発明の効果】
【０００７】
本発明の着色組成物を用いることにより、染料の溶剤への溶解性の問題が生じることなく、解像度よく、耐熱性が良好なパターンを形成しうる着色感光性樹脂組成物を提供することが可能となる。
【発明を実施するための最良の形態】
【０００８】
本発明の着色組成物に用いられる染料（Ａ）としては、油溶性染料、酸性染料、酸性染料のアミン塩や酸性染料のスルホンアミド誘導体などが挙げられる。
前記の染料としては、例えば、Ｃ．Ｉ．ソルベントイエロー４（以下、Ｃ．Ｉ．ソルベントイエローの記載を省略し、番号のみの記載とする。他の染料種および色相についても同様に省略して記載する。）、１４、１５、２３、２４、３８、６２、６３、６８、８２、９４、９８、９９、１６２、Ｃ．Ｉ．ソルベントレッド４５、４９、Ｃ．Ｉ．ソルベントオレンジ２、７、１１、１５、２６、５６、Ｃ．Ｉ．ソルベントブルー３５、３７、５９、６７などが挙げられる。またＣ．Ｉ．アシッド染料としてＣ．Ｉ．アシッドイエロー１７、２９、４０、７６、Ｃ．Ｉ．アシッドレッド９１、９２、９７、１１４、１３８、１５１、Ｃ．Ｉ．アシッドオレンジ５１、６３、Ｃ．Ｉ．アシッドブルー８０、８３、９０、Ｃ．Ｉ．アシッドグリーン９、１６、２５、２７などの染料が例示される。
【０００９】
また、染料（Ａ）には、例えば、式（ｉ）〜（ｖｉｉ）で表される酸性染料のアミン塩、および式（ｖｉｉｉ）〜（ｉｘ）で表される酸性染料のスルホンアミド誘導体も使用できる。
【００１０】
Ｄ−（ＳＯ３-）ｍ（ＣｎＨ２ｎ＋１Ｎ＋Ｈ３）ｍ                            （ｉ）
Ｄ−（ＳＯ３-）ｍ｛（ＣｎＨ２ｎ＋１）２Ｎ＋Ｈ２｝ｍ                    （ｉｉ）
Ｄ−（ＳＯ３-）ｍ｛（ＣｎＨ２ｎ＋１）３Ｎ＋Ｈ｝ｍ                    （ｉｉｉ）
Ｄ−（ＳＯ３-）ｍ｛（ＣｎＨ２ｎ＋１）４Ｎ＋｝ｍ                        （ｉｖ）
Ｄ−（ＳＯ３-）ｍ（ＣｅＨ２ｅ＋１ＯＣｆＨ２ｆＮ＋Ｈ３）ｍ                （ｖ）
Ｄ−（ＳＯ３-）ｍ｛（ＣｎＨ２ｎ＋１）（ＰｈＣＨ２）２Ｎ＋Ｈ｝ｍ        （ｖｉ）
Ｄ−（ＳＯ３-）ｍ｛（ＣｎＨ２ｎ＋１）Ｐｙ＋｝ｍ                      （ｖｉｉ）
Ｄ−［｛ＳＯ2ＮＨ（ＣｎＨ２ｎ＋１）｝ｐ］［（ＳＯ３Ｌ）ｑ］        （ｖｉｉｉ）
Ｄ−［｛ＳＯ2ＮＨ（ＣｅＨ２ｅ＋１ＯＣｆＨ２ｆ）｝ｐ］［（ＳＯ３Ｌ）ｑ］（ｉｘ）
【００１１】
［式（ｉ）〜（ｉｘ）中、Ｄは、色素母体を表す。
ｍは、１以上２０以下の整数を表す。
ｎは、１以上２０以下の整数を表す。
ｅおよびｆは、それぞれ独立に、１以上１０以下の整数を表す。
Ｐｈは、フェニル基を表す。
Ｐｙは、窒素原子でＣｎＨ２ｎ＋１につながるピリジン環残基またはメチルピリジン環残基を表す。
ｐは、１以上８以下の整数を表す。
ｑは、０以上８以下の整数を表す。
Ｌは、水素原子または一価の陽イオンを表す。］
【００１２】
Ｄとして、具体的には、アゾ染料母体、キサンテン染料母体、アントラキノン染料母体、トリフェニルメタン染料母体、シアニン染料母体、メチン染料母体およびフタロシアニン染料母体が挙げられる。
ｍは、好ましくは１以上１０以下の整数、より好ましくは１以上８以下の整数を表す。
ｎは、好ましくは１以上１０以下の整数、より好ましくは１以上８以下の整数を表す。
ｅおよびｆは、それぞれ独立に、好ましくは１以上８以下の整数、より好ましくは１以上６以下の整数を表す。
Ｐｙは、好ましくはメチルピリジン環残基を表す。
ｐは、好ましくは１以上６以下の整数、より好ましくは１以上５以下の整数を表す。
ｑは、好ましくは０以上６以下の整数、より好ましくは０以上５以下の整数を表す。
Ｌにおける一価の陽イオンとしては、例えば、リチウムイオン、ナトリウムイオン、カリウムイオン、（Ｃ２Ｈ５）３ＨＮ＋などの４級アンモニウムイオンなどが挙げられ、好ましくはナトリウムイオンが挙げられる。
【００１３】
また、アゾ染料として、例えば、式（Ｉ）で表される染料や、式（１１）〜（１３）で表される染料が挙げられる。
【００１４】
2006265548.tif 000002
【００１５】
［式（Ｉ）中、Ｒ３０は、炭素数１〜１５のアルキル基、炭素数２〜１５のアルコキシアルキル基、炭素数２〜１５のアルケニル基、炭素数６〜２１のアリール基または炭素数７〜２１のアラルキル基を表す。
前記のアルキル基、アルケニル基、アリール基およびアラルキル基は、無置換でも、置換基を有していてもよい。
Ｒ３１〜Ｒ３４は、それぞれ独立に、水素原子、ハロゲン原子、炭素数１〜４のアルキル基を表す。］
【００１６】
炭素数１〜１５のアルキル基としては、メチル基、エチル基、ｎ−プロピル基、ｎ−ブチル基、ｎ−ペンチル基、ｎ−ヘキシル基、ｎ−ヘプチル基、ｎ−オクチル基、ｎ−ノニル基、ｎ−デシル基、ｎ−ウンデシル基、ｎ−ドデシル基などの直鎖状アルキル基；
イソプロピル基、ｓｅｃ−ブチル基、ｔｅｒｔ−ブチル基、２−エチルブチル基、２−エチルペンチル基、２−エチルヘキシル基、２−エチルヘプチル基、２−エチルオクチル基、２−エチルノニル基、２−エチルデシル基などの分岐状アルキル基；
シクロペンチル基、シクロヘキシル基、シクロヘプチル基、シクロオクチル基などの環状アルキル基が挙げられる。
炭素数２〜１５のアルコキシアルキル基としては、メトキシメチレン基、メトキシエチレン基、エトキシエチレン基、ブトキシエチレン基、ブトキシブチレン基などが挙げられる。
炭素数２〜１５のアルケニル基としては、エテニル基、アリル基、ブテニル基、ペンテニル基、ヘキセニル基、ヘプテニル基、オクテニル基などが挙げられる。
炭素数６〜２１のアリール基としては、フェニル基、ナフチル基などが挙げられる。
炭素数７〜２１のアラルキル基としては、フェニルメチル基、フェニルエチル基、フェニルプロピル基、フェニルブチル基、フェニルペンタニル基、ナフチルメチル基、ナフチルエチル基、ナフチルプロピル基、ナフチルブチル基、ナフチルペンタニル基などが挙げられる。
中でも、Ｒ３０としては、好ましくはメチル基、エチル基、ｎ−プロピル基、ｎ−ブチル基、ｎ−ペンチル基、ｎ−ヘキシル基、ｎ−ヘプチル基、ｎ−オクチル基、イソプロピル基、ｓｅｃ−ブチル基、ｔｅｒｔ−ブチル基、２−エチルブチル基、２−エチルペンチル基、２−エチルヘキシル基、２−エチルヘプチル基、２−エチルオクチル基が挙げられ、より好ましくはイソプロピル基、ｔｅｒｔ−ブチル基、２−エチルブチル基、２−エチルペンチル基、２−エチルヘキシル基が挙げられる。
Ｒ３１〜Ｒ３４として、水素原子、メチル基、エチル基、ｎ−プロピル基、ｎ−ブチル基、イソプロピル基、ｓｅｃ−ブチル基、ｔｅｒｔ−ブチル基、フッソ原子、塩素原子、臭素原子、ヨウ素原子などが挙げられ、好ましくは水素原子、メチル基、エチル基、ｎ−プロピル基、ｎ−ブチル基、イソプロピル基、ｓｅｃ−ブチル基、ｔｅｒｔ−ブチル基、フッソ原子、塩素原子が挙げられる。
【００１７】
また、式（Ｉ）で表される染料のうち、好ましい染料として、具体的には式（１４）で表される化合物が挙げられる。また、キサンテン染料としては、例えば、式（１５）で表される化合物が挙げられる。また、銅フタロシアニン染料としては、例えば、式（１６）で表される化合物などが挙げられる。
【００１８】
2006265548.tif 000003
【００１９】
これらの染料は、併用することが可能であり、着色組成物に用いられる溶剤への溶解度や、該着色組成物を含む着色感光性樹脂組成物を用いてカラーフィルタのパターンを形成としたときの光褪色耐性や分光スペクトルに合わせて適宜選択される。
【００２０】
本発明の着色組成物を含む着色感光性樹脂組成物を用いて、例えば、赤色画素を形成するには、好ましくは式（１３）の染料、式（１４）の染料および式（１５）の染料の組合せが選択できる。
青色画素を形成するには、例えば、好ましくは式（１６）の染料、Ｃ．Ｉ．アシッドブルー９０およびＣ．Ｉ．ソルベントブルー６７の組合せが選択できる。
緑色画素を形成するには、例えば、好ましくはＣ．Ｉ．ソルベントブルー６７、Ｃ．Ｉ．アシッドグリーン９、Ｃ．Ｉ．アシッドグリーン１６、Ｃ．Ｉ．ソルベントイエロー８２およびＣ．Ｉ．ソルベントイエロー１６２の組合せが選択できる。
赤、青および緑の染料の組合せは上記の組合せに限られるものではなく、目的とする画素の分光スペクトルに合わせて適宜で各染料を組合せることができる。
【００２１】
これらの染料（Ａ）は、必要に応じて、ロジン処理、酸性基または塩基性基が導入された誘導体などを用いた表面処理、高分子化合物などによる染料表面へのグラフト処理、または不純物を除去するための有機溶剤や水などによる洗浄処理、イオン性不純物のイオン交換法などによる除去処理などが、単独または組合せて施されていてもよい。
【００２２】
本発明の着色組成物に用いられる染料（Ａ）、樹脂（Ｂ）および溶剤（Ｅ）の混合物は、ビーズなどのメディアを用いるなどの分散処理を行うことにより、染料が溶液中に分散した状態の着色組成物として得られる。
前記の分散処理については、例えば、次のように行うことができる。プロピレングリコールモノメチルエーテルアセテートなどの溶剤（Ｅ）に、樹脂（Ｂ）を溶解してワニスを得て、該ワニスに、染料（Ａ）を加えた後、３本ロールなどの混練機を用いて混練、分散して、染料含有ワニスを得る。ここで、樹脂（Ｂ）の含有量は、着色組成物に用いられる樹脂の全量またはその一部を用いることができる。
次いで、ジルコニアビーズなどのメディアミルを用いて、前記の染料含有ワニス、樹脂（Ｂ）およびプロピレングリコールモノメチルエーテルアセテートを分散処理し、着色組成物を得るという方法である。
【００２３】
前記の樹脂（Ｂ）としては、アルカリ可溶性樹脂（Ｂ１）および分散剤（Ｂ２）からなる群から選ばれる少なくとも１種の高分子が用いられる。
前記のアルカリ可溶性樹脂（Ｂ１）は、後述のアルカリ可溶性樹脂（Ｂ１）と同じものが挙げられる。
前記の分散剤（Ｂ２）としては、例えば、カチオン系、アニオン系、ノニオン系、両性、ポリエステル系、ポリアミン系などの界面活性剤などが挙げられ、単独でも２種以上を組合せて用いてもよい。
分散剤を用いる場合、その使用量は、染料（Ａ）に対して質量分率で、好ましくは１質量％以上１００質量％以下であり、より好ましくは５質量％以上５０質量％以下である。分散剤の使用量が前記の範囲にあると、均一な分散状態の着色組成物が得られる傾向があるため好ましい。
ここで、前記の着色組成物を得る工程において、樹脂（Ｂ）は、着色感光性樹脂組成物とするときに用いられる全量またはその一部を使用する。また、樹脂（Ｂ）は、単独でも２種以上を組合せて用いてもよい。
樹脂（Ｂ）の含有量は、染料（Ａ）に対して質量分率で、好ましくは１質量％以上１００質量％以下であり、より好ましくは５質量％以上５０質量％以下である。樹脂（Ｂ）の含有量が前記の範囲にあると、染料が均一な分散状態にされた着色組成物が得られる傾向があるため好ましい。
上記のようにして得られる着色組成物は、解像度良く、密着性および耐熱性が良好なパターンを形成しうる着色感光性樹脂組成物を提供できるので、好ましい。
【００２４】
染料（Ａ）の含有量は、着色感光性樹脂組成物としたときの固型分に対して質量分率で、好ましくは２０質量％以上６０質量％以下、より好ましくは２５質量％以上５５質量％以下であり、とりわけ好ましくは２７質量％以上５５質量％以下であり、さらに好ましくは３０質量％以上５０質量％以下である。
染料（Ａ）の含有量が前記の範囲にあると、カラーフィルタとしたときの色濃度が十分であり、かつ組成物中にアルカリ可溶性樹脂（Ｂ１）、光重合性化合物（Ｃ）、光重合開始剤（Ｄ）などの成分を必要量含有させることができるので、好ましい。
【００２５】
本発明の着色感光性樹脂組成物は、アルカリ可溶性樹脂（Ｂ１）を含む。アルカリ可溶性樹脂（Ｂ１）は、露光後の現像工程において、現像液に対して溶解しうるものが好ましい。前記のアルカリ可溶性樹脂（Ｂ１）は、好ましくは（メタ）アクリル酸から導かれる構成単位を含有する。ここで、（メタ）アクリル酸は、アクリル酸およびメタクリル酸からなる群から選ばれる少なくとも１種を表す。前記の（メタ）アクリル酸から導かれる構成単位の含有量は、アルカリ可溶性樹脂（Ｂ１）を構成する全構成単位中、モル分率で、好ましくは１６モル％以上４０モル％以下、より好ましくは１８モル％以上３８モル％以下である。（メタ）アクリル酸から導かれる構成単位の含有量が前記の範囲にあると、現像時に、非画素部の溶解性が良好であり、かつ、現像後の非画素部に残渣が残りにくい傾向があり、好ましい。
【００２６】
（メタ）アクリル酸から導かれる構成単位以外のアルカリ可溶性樹脂の構成単位を導く他のモノマーとしては、例えば、芳香族ビニル化合物、不飽和カルボン酸エステル類、不飽和カルボン酸アミノアルキルエステル類、不飽和カルボン酸グリシジルエステル類、カルボン酸ビニルエステル類、不飽和エーテル類、シアン化ビニル化合物、不飽和アミド類、不飽和イミド類、脂肪族共役ジエン類、重合体分子鎖の末端にモノアクリロイル基またはモノメタクリロイル基を有するマクロモノマー類、式（ＩＩ）で表される単位および式（ＩＩＩ）で表される単位などを挙げることができる。
【００２７】
2006265548.tif 000004
【００２８】
［式（ＩＩ）および式（ＩＩＩ）中、Ｒ３およびＲ４は、それぞれ独立に、水素原子または炭素数１〜６のアルキル基を表す。］
【００２９】
前記のアルカリ可溶性樹脂としては、具体的には、メタクリル酸／ベンジルメタクリレート共重合体、メタクリル酸／ベンジルメタクリレート／スチレン共重合体、メタクリル酸／ベンジルメタクリレート／イソボルニルメタクリレート共重合体、メタクリル酸／スチレン／ベンジルメタクリレート／Ｎ−フェニルマレイミド共重合体、メタクリル酸／式（ＩＩ）で表される構成成分（ただし、ここでは、式（ＩＩ）中、Ｒ３はメチル基を表し、Ｒ４は水素原子を表す。）／ベンジルメタクリレート共重合体、式（ＩＩ）で表される構成成分（ただし、ここでは、式（ＩＩ）中、Ｒ３はメチル基を表し、Ｒ４は水素原子を表す。）／ベンジルメタクリレート共重合体、メタクリル酸／式（ＩＩＩ）で表される構成成分（ただし、ここでは、式（ＩＩＩ）中、Ｒ３はメチル基を表し、Ｒ４は水素原子を表す。）／スチレン共重合体／トリシクロデカニルメタクリレート共重合体などが好ましい。
【００３０】
本発明で用いられるアルカリ可溶性樹脂（Ｂ１）の酸価は、好ましくは５０〜１５０であり、好ましくは６０〜１３５、とりわけ好ましくは７０〜１３５である。酸価が、前記の範囲にあると、現像液に対する溶解性が向上して未露光部が溶解しやすくなり、また高感度化して現像時に露光部のパターンが残って残膜率が向上する傾向があり、好ましい。
ここで酸価はアクリル系重合体１ｇを中和するに必要な水酸化カリウムの量（ｍｇ）として測定される値であり、通常は水酸化カリウム水溶液を用いて滴定することにより求めることができる。
【００３１】
アルカリ可溶性樹脂（Ｂ１）の含有量は、着色組成物からの持ち込み分を含め、着色感光性樹脂組成物の固形分に対して質量分率で、好ましくは１５〜３５質量％であり、より好ましくは１８〜３３質量％であり、とりわけ好ましくは２１〜３１質量％である。アルカリ可溶性樹脂（Ｂ１）の含有量が、前記の範囲にあると、パターンが形成でき、また解像度および残膜率が向上する傾向にあり好ましい。
【００３２】
式（Ｉ）で表される構成成分を有するアルカリ可溶性樹脂、例えばメタクリル酸／式（ＩＶ）で表される構成成分（ただし、ここでは、式（ＩＩ）中、Ｒ３はメチル基を表し、Ｒ４は水素原子を表す。）／ベンジルメタクリレート共重合体は、メタクリル酸とベンジルメタクリレートとを重合させて２成分重合体を得て、得られた２成分重合体と式（ＩＶ）で表される化合物（ただし、ここでは、式（ＩＶ）中、Ｒ５は水素原子を表す。）とを反応させて得ることができる。
【００３３】
2006265548.tif 000005
【００３４】
メタクリル酸／式（ＩＩＩ）で表される構成成分（ただし、ここでは、式（ＩＩＩ）中、Ｒ３はメチル基を表し、Ｒ４は水素原子を表す。）／トリシクロデカニルメタクリレート共重合体は、ベンジルメタクリレート、メタクリル酸、トリシクロデカン骨格のモノメタクリレート共重合体に、グリシジルメタクリレートを反応させて得ることができる。
【００３５】
アルカリ可溶性樹脂（Ｂ１）のポリスチレン換算重量平均分子量は、好ましくは５，０００〜３５，０００であり、より好ましくは６，０００〜３０，０００であり、とりわけ好ましくは７，０００〜２８，０００である。分子量が前記の範囲にあると、塗膜硬度が向上し、残膜率も高く、未露光部の現像液に対する溶解性が良好で、解像度が向上する傾向にあり、好ましい。
【００３６】
本発明の着色感光性樹脂組成物は光重合性化合物（Ｃ）を含む。光重合性化合物（Ｃ）は、光を照射されることによって光重合開始剤（Ｄ）から発生した活性ラジカル、酸などによって重合しうる化合物であって、例えば、重合性の炭素−炭素不飽和結合を有する化合物などが挙げられる。
【００３７】
前記の光重合性化合物（Ｃ）としては、３官能以上の多官能の光重合性化合物であることが好ましい。３官能以上の多官能の光重合性化合物としては、例えば、ペンタエリスリトールテトラアクリレート、ペンタエリスリトールテトラメタクリレート、ジペンタエリスリトールペンタアクリレート、ジペンタエリスリトールペンタメタクリレート、ジペンタエリスリトールヘキサアクリレート、ジペンタエリスリトールヘキサメタクリレートなどが挙げられる。前記の光重合性化合物（Ｃ）は、単独でも２種以上を組合せて用いてもよい。
光重合性化合物（Ｃ）の含有量は、着色感光性樹脂組成物に対して質量分率で、好ましくは５質量％以上９０質量％以下であり、より好ましくは１０質量％以上８０質量％以下であり、さらに好ましくは２０質量％以上７０質量％以下である。光重合性化合物（Ｃ）の含有量が前記の範囲にあると、硬化が十分におこり、現像前後での膜厚比率が向上し、パターンにアンダーカットが入りにくくなって密着性が良好になる傾向があることから好ましい。
【００３８】
本発明の着色感光性樹脂組成物は光重合開始剤（Ｄ）を含む。前記の光重合開始剤（Ｄ）としては、アセトフェノン系化合物、活性ラジカル発生剤、酸発生剤などが挙げられる。
前記のアセトフェノン系化合物としては、例えば、ジエトキシアセトフェノン、２−メチル−２−モルホリノ−１−（４−メチルチオフェニル）プロパン−１−オン、２−ヒドロキシ−２−メチル−１−フェニルプロパン−１−オン、ベンジルジメチルケタール、２−ヒドロキシ−２−メチル−１−〔４−（２−ヒドロキシエトキシ）フェニル〕プロパン−１−オン、１−ヒドロキシシクロヘキシルフェニルケトン、２−ヒドロキシ−２−メチル−１−〔４−（１−メチルビニル）フェニル〕プロパン−１−オンのオリゴマーなどが挙げられ、好ましくは２−メチル−２−モルホリノ−１−（４−メチルチオフェニル）プロパン−１−オンなどが挙げられる。
【００３９】
活性ラジカル発生剤は光を照射されることによって活性ラジカルを発生する。前記の活性ラジカル発生剤としては、例えば、ベンゾイン系化合物、ベンゾフェノン系化合物、チオキサントン系化合物、トリアジン系化合物、オキシム系化合物などが挙げられる。
【００４０】
前記のベンゾイン系化合物としては、例えば、ベンゾイン、ベンゾインメチルエーテル、ベンゾインエチルエーテル、ベンゾインイソプロピルエーテル、ベンゾインイソブチルエーテルなどが挙げられる。
【００４１】
前記のベンゾフェノン系化合物としては、例えば、ベンゾフェノン、ｏ−ベンゾイル安息香酸メチル、４−フェニルベンゾフェノン、４−ベンゾイル−４’−メチルジフェニルサルファイド、３，３’，４，４’−テトラ（ｔ−ブチルパーオキシカルボニル）ベンゾフェノン、２，４，６−トリメチルベンゾフェノンなどが挙げられる。
【００４２】
前記のチオキサントン系化合物としては、例えば、２−イソプロピルチオキサントン、４−イソプロピルチオキサントン、２，４−ジエチルチオキサントン、２，４−ジクロロチオキサントン、１−クロロ−４−プロポキシチオキサントンなどが挙げられる。
【００４３】
前記のトリアジン系化合物としては、例えば、２，４−ビス（トリクロロメチル）−６−（４−メトキシフェニル）−１，３，５−トリアジン、２，４−ビス（トリクロロメチル）−６−（４−メトキシナフチル）−１，３，５−トリアジン、２，４−ビス（トリクロロメチル）−６−（４−メトキシスチリル）−１，３，５−トリアジン、２，４−ビス（トリクロロメチル）−６−〔２−（５−メチルフラン−２−イル）エテニル〕−１，３，５−トリアジン、２，４−ビス（トリクロロメチル）−６−〔２−（フラン−２−イル）エテニル〕−１，３，５−トリアジン、２，４−ビス（トリクロロメチル）−６−〔２−（４−ジエチルアミノ−２−メチルフェニル）エテニル〕−１，３，５−トリアジン、２，４−ビス（トリクロロメチル）−６−〔２−（３，４−ジメトキシフェニル）エテニル〕−１，３，５−トリアジンなどが挙げられる。
【００４４】
前記のオキシム系化合物としては、例えば、Ｏ−アシルオキシム系化合物が挙げられ、その具体例としては、１−（４−フェニルスルファニル−フェニル）−ブタン−１，２−ジオン２−オキシム−Ｏ−ベンゾアート、１−（４−フェニルスルファニル−フェニル）−オクタン−１，２−ジオン２−オキシム−Ｏ−ベンゾアート、１−（４−フェニルスルファニル−フェニル）−オクタン−１−オンオキシム−Ｏ−アセタート、１−（４−フェニルスルファニル−フェニル）−ブタン−１−オンオキシム−Ｏ−アセタート等が挙げられる。
【００４５】
前記の例示以外の活性ラジカル発生剤として、例えば、２，４，６−トリメチルベンゾイルジフェニルホスフィンオキサイド、２，２’−ビス（ｏ−クロロフェニル）−４，４’，５，５’−テトラフェニル−１，２’−ビイミダゾール、１０−ブチル−２−クロロアクリドン、２−エチルアントラキノン、ベンジル、９，１０−フェナンスレンキノン、カンファーキノン、フェニルグリオキシル酸メチル、チタノセン化合物などを用いることもできる。
【００４６】
前記の酸発生剤としては、例えば、４−ヒドロキシフェニルジメチルスルホニウムｐ−トルエンスルホナート、４−ヒドロキシフェニルジメチルスルホニウムヘキサフルオロアンチモネート、４−アセトキシフェニルジメチルスルホニウムｐ−トルエンスルホナート、４−アセトキシフェニル・メチル・ベンジルスルホニウムヘキサフルオロアンチモネート、トリフェニルスルホニウムｐ−トルエンスルホナート、トリフェニルスルホニウムヘキサフルオロアンチモネート、ジフェニルヨードニウムｐ−トルエンスルホナート、ジフェニルヨードニウムヘキサフルオロアンチモネートなどのオニウム塩類や、ニトロベンジルトシレート類、ベンゾイントシレート類などを挙げることができる。
【００４７】
また、前記の活性ラジカル発生剤として上記した化合物の中には、活性ラジカルと同時に酸を発生する化合物もあり、例えば、トリアジン系光重合開始剤は、酸発生剤としても使用される。
【００４８】
光重合開始剤（Ｄ）の含有量は、アルカリ可溶性樹脂（Ｂ１）および光重合性化合物（Ｃ）の合計量に対して質量分率で、好ましくは０．１質量％以上２０質量％以下であり、より好ましくは１質量％以上１５質量％以下である。光重合開始剤の含有量が、前記の範囲にあると、高感度化して露光時間が短縮されることからカラーフィルタの生産性が向上し、一方感度が高くなりすぎることによってラインアンドスペースのパターンが解像する最小線幅において線幅が太くなりすぎない傾向があることから好ましい。
【００４９】
本発明の着色感光性樹脂組成物には、さらに光重合開始助剤（Ｇ）が含まれていてもよい。光重合開始助剤（Ｇ）は、通常、光重合開始剤（Ｄ）と組合せて用いられ、光重合開始剤によって重合が開始された光重合性化合物の重合を促進するために用いられる化合物である。
光重合開始助剤（Ｇ）としては、アミン系化合物、アルコキシアントラセン系化合物、チオキサントン系化合物などが挙げられる。
前記のアミン系化合物としては、例えば、トリエタノールアミン、メチルジエタノールアミン、トリイソプロパノールアミン、４−ジメチルアミノ安息香酸メチル、４−ジメチルアミノ安息香酸エチル、４−ジメチルアミノ安息香酸イソアミル、安息香酸２−ジメチルアミノエチル、４−ジメチルアミノ安息香酸２−エチルヘキシル、Ｎ，Ｎ−ジメチルパラトルイジン、４，４’−ビス（ジメチルアミノ）ベンゾフェノン（通称ミヒラーズケトン）、４，４’−ビス（ジエチルアミノ）ベンゾフェノン、４，４’−ビス（エチルメチルアミノ）ベンゾフェノンなどが挙げられ、中でも４，４’−ビス（ジエチルアミノ）ベンゾフェノンが好ましい。
【００５０】
前記のアルコキシアントラセン系化合物としては、例えば、９，１０−ジメトキシアントラセン、２−エチル−９，１０−ジメトキシアントラセン、９，１０−ジエトキシアントラセン、２−エチル−９，１０−ジエトキシアントラセンなどが挙げられる。
【００５１】
前記のチオキサントン系化合物としては、例えば、２−イソプロピルチオキサントン、４−イソプロピルチオキサントン、２，４−ジエチルチオキサントン、２，４−ジクロロチオキサントン、１−クロロ−４−プロポキシチオキサントンなどが挙げられる。
【００５２】
光重合開始助剤（Ｇ）は、単独でも２種以上を組合せて用いてもよい。また、光重合開始助剤（Ｇ）としては、市販のものを用いることもでき、市販の光重合開始助剤（Ｇ）としては、例えば、ＥＡＢ−Ｆ（保土谷化学工業（株）製）などが挙げられる。
【００５３】
本発明の着色感光性樹脂組成物における光重合開始剤（Ｄ）および光重合開始助剤（Ｇ）の組合せとしては、例えば、ジエトキシアセトフェノン／４，４’−ビス（ジエチルアミノ）ベンゾフェノン、２−メチル−２−モルホリノ−１−（４−メチルチオフェニル）プロパン−１−オン／４，４’−ビス（ジエチルアミノ）ベンゾフェノン、２−ヒドロキシ−２−メチル−１−フェニルプロパン−１−オン／４，４’−ビス（ジエチルアミノ）ベンゾフェノン、ベンジルジメチルケタール／４，４’−ビス（ジエチルアミノ）ベンゾフェノン、２−ヒドロキシ−２−メチル−１−〔４−（２−ヒドロキシエトキシ）フェニル〕プロパン−１−オン／４，４’−ビス（ジエチルアミノ）ベンゾフェノン、１−ヒドロキシシクロヘキシルフェニルケトン／４，４’−ビス（ジエチルアミノ）ベンゾフェノン、２−ヒドロキシ−２−メチル−１−〔４−（１−メチルビニル）フェニル〕プロパン−１−オンのオリゴマー／４，４’−ビス（ジエチルアミノ）ベンゾフェノン、２−ベンジル−２−ジメチルアミノ−１−（４−モルホリノフェニル）ブタン−１−オン／４，４’−ビス（ジエチルアミノ）ベンゾフェノンなどが挙げられ、好ましくは２−メチル−２−モルホリノ−１−（４−メチルチオフェニル）プロパン−１−オン／４，４’−ビス（ジエチルアミノ）ベンゾフェノンが挙げられる。
【００５４】
これらの光重合開始助剤（Ｇ）を用いる場合、その使用量は、光重合開始剤（Ｄ）１モルあたり、好ましくは０．０１モル以上１０モル以下であり、より好ましくは０．０１モル以上５モル以下である。
【００５５】
本発明の着色感光性樹脂組成物が含有する溶剤（Ｅ）としては、例えば、エーテル類、芳香族炭化水素類、ケトン類、アルコール類、エステル類、アミド類などが挙げられる。
エーテル類としては、例えば、テトラヒドロフラン、テトラヒドロピラン、１，４−ジオキサン、エチレングリコールモノメチルエーテル、エチレングリコールモノエチルエーテル、エチレングリコールモノプロピルエーテル、エチレングリコールモノブチルエーテル、ジエチレングリコールモノメチルエーテル、ジエチレングリコールモノエチルエーテル、ジエチレングリコールモノブチルエーテル、ジエチレングリコールジメチルエーテル、ジエチレングリコールジエチルエーテル、ジエチレングリコールジプロピルエーテル、ジエチレングリコールジブチルエーテル、プロピレングリコールモノメチルエーテルアセテート、プロピレングリコールモノエチルエーテルアセテート、プロピレングリコールモノプロピルエーテルアセテート、メチルセロソルブアセテート、エチルセロソルブアセテート、エチルカルビトールアセテート、ブチルカルビトールアセテート、プロピレングリコールメチルエーテルアセテート、メトキシブチルアセテート、メトキシペンチルアセテート、アニソール、フェネトール、メチルアニソールなどが挙げられる。
芳香族炭化水素類としては、例えば、ベンゼン、トルエン、キシレン、メシチレンなどが挙げられる。
ケトン類としては、例えば、アセトン、２−ブタノン、２−ヘプタノン、３−ヘプタノン、４−ヘプタノン、４−メチル−２−ペンタノン、シクロペンタノン、シクロヘキサノンなどが挙げられる。
アルコール類としては、例えば、メタノール、エタノール、プロパノール、ブタノール、ヘキサノール、シクロヘキサノール、エチレングリコール、グリセリンなどが挙げられる。
エステル類としては、例えば、酢酸エチル、酢酸−ｎ−ブチル、酢酸イソブチル、ギ酸アミル、酢酸イソアミル、酢酸イソブチル、プロピオン酸ブチル、酪酸イソプロピル、酪酸エチル、酪酸ブチル、アルキルエステル類、乳酸メチル、乳酸エチル、オキシ酢酸メチル、オキシ酢酸エチル、オキシ酢酸ブチル、メトキシ酢酸メチル、メトキシ酢酸エチル、メトキシ酢酸ブチル、エトキシ酢酸メチル、エトキシ酢酸エチル、３−オキシプロピオン酸メチル、３−オキシプロピオン酸エチル、３−メトキシプロピオン酸メチル、３−メトキシプロピオン酸エチル、３−エトキシプロピオン酸メチル、３−エトキシプロピオン酸エチル、２−オキシプロピオン酸メチル、２−オキシプロピオン酸エチル、２−オキシプロピオン酸プロピル、２−メトキシプロピオン酸メチル、２−メトキシプロピオン酸エチル、２−メトキシプロピオン酸プロピル、２−エトキシプロピオン酸メチル、２−エトキシプロピオン酸エチル、２−オキシ−２−メチルプロピオン酸メチル、２−オキシ−２−メチルプロピオン酸エチル、２−メトキシ−２−メチルプロピオン酸メチル、２−エトキシ−２−メチルプロピオン酸エチル、ピルビン酸メチル、ピルビン酸エチル、ピルビン酸プロピル、アセト酢酸メチル、アセト酢酸エチル、２−オキソブタン酸メチル、２−オキソブタン酸エチル、３−メトキシブチルアセテート、３−メチル−３−メトキシブチルアセテート、γ−ブチロラクトンなどが挙げられる。
アミド類としては、例えば、Ｎ，Ｎ−ジメチルホルムアミド、Ｎ，Ｎ−ジメチルアセトアミドなどが挙げられる。
その他の溶剤としては、例えば、Ｎ−メチルピロリドン、ジメチルスルホオキシドなどが挙げられる。
前記の溶剤の中で、プロピレングリコールモノメチルエーテルアセテートを含む溶剤が好ましく用いられる。該溶剤中のプロピレングリコールモノメチルエーテルアセテートの含有量は、好ましくは５０〜１００質量％であり、より好ましくは５５〜９７質量％であり、とりわけ好ましくは６０〜９５質量％である。
前記の溶剤は、それぞれ単独でも２種類以上を組合せて用いてもよい。
本発明の着色組成物または着色感光性樹脂組成物における溶剤（Ｅ）の含有量は、着色組成物または着色感光性樹脂組成物に対して質量分率で、好ましくは７０質量％以上９０質量％以下、より好ましくは７５質量％以上８８質量％以下である。溶剤（Ｅ）の含有量が、前記の範囲にあると、塗布時の面内均一性が良好で、かつカラーフィルタを形成した際の色濃度が十分で表示特性が良好であるため好ましい。
【００５６】
本発明の着色感光性樹脂組成物には、さらに、界面活性剤が含まれていてもよい。界面活性剤としては、シリコーン系界面活性剤、フッ素系界面活性剤およびフッ素原子を有するシリコーン系界面活性剤からなる群から選ばれる少なくとも１種が挙げられる。
前記のシリコーン系界面活性剤としては、シロキサン結合を有する界面活性剤などが挙げられる。具体的には、トーレシリコーンＤＣ３ＰＡ、同ＳＨ７ＰＡ、同ＤＣ１１ＰＡ、同ＳＨ２１ＰＡ、同ＳＨ２８ＰＡ、同２９ＳＨＰＡ、同ＳＨ３０ＰＡ、ポリエーテル変性シリコンオイルＳＨ８４００（商品名：トーレシリコーン（株）製）、ＫＰ３２１、ＫＰ３２２、ＫＰ３２３、ＫＰ３２４、ＫＰ３２６、ＫＰ３４０、ＫＰ３４１（信越シリコーン製）、ＴＳＦ４００、ＴＳＦ４０１、ＴＳＦ４１０、ＴＳＦ４３００、ＴＳＦ４４４０、ＴＳＦ４４４５、ＴＳＦ−４４４６、ＴＳＦ４４５２、ＴＳＦ４４６０（ジーイー東芝シリコーン（株）製）などが挙げられる。
前記のフッ素系界面活性剤としては、フルオロカーボン鎖を有する界面活性剤などが挙げられる。具体的には、フロラード（商品名）ＦＣ４３０、同ＦＣ４３１（住友スリーエム（株）製）、メガファック（商品名）Ｆ１４２Ｄ、同Ｆ１７１、同Ｆ１７２、同Ｆ１７３、同Ｆ１７７、同Ｆ１８３、同Ｒ３０（大日本インキ化学工業（株）製）、エフトップ（商品名）ＥＦ３０１、同ＥＦ３０３、同ＥＦ３５１、同ＥＦ３５２（新秋田化成（株）製）、サーフロン（商品名）Ｓ３８１、同Ｓ３８２、同ＳＣ１０１、同ＳＣ１０５（旭硝子（株）製）、Ｅ５８４４（（株）ダイキンファインケミカル研究所製）、ＢＭ−１０００、ＢＭ−１１００（いずれも商品名：ＢＭ  Ｃｈｅｍｉｅ社製）などが挙げられる。
前記のフッ素原子を有するシリコーン系界面活性剤としては、シロキサン結合およびフルオロカーボン鎖を有する界面活性剤などが挙げられる。具体的には、メガファック（登録商標）Ｒ０８、同ＢＬ２０、同Ｆ４７５、同Ｆ４７７、同Ｆ４４３（大日本インキ化学工業（株）製）などがあげられる。
これらの界面活性剤は、単独でも２種類以上を組合せて用いてもよい。
界面活性剤を含有する場合、その含有量は、着色感光性樹脂組成物に対し質量分率で、好ましくは０．０００５質量％以上０．６質量％以下であり、より好ましくは０．００１質量％以上０．５質量％である。界面活性剤の含有量が、前記の範囲にあると、塗布時の平坦性が良好になる傾向があり好ましい。
【００５７】
本発明の着色感光性樹脂組成物には、さらに、充填剤、樹脂（Ｂ）以外の高分子化合物、密着促進剤、酸化防止剤、紫外線吸収剤、凝集防止剤、有機酸、有機アミノ化合物、硬化剤などの添加剤を含有していてもよい。
【００５８】
前記の充填剤としては、例えば、ガラス、アルミナなどの微粒子が挙げられる。
【００５９】
前記のアルカリ可溶性樹脂以外の高分子化合物としては、例えば、ポリビニルアルコール、ポリアクリル酸、ポリエチレングリコールモノアルキルエーテル、ポリフロロアルキルアクリレートなどが挙げられる。
【００６０】
前記の密着促進剤としては、例えば、ビニルトリメトキシシラン、ビニルトリエトキシシラン、ビニルトリス（２−メトキシエトキシ）シラン、Ｎ−（２−アミノエチル）−３−アミノプロピルメチルジメトキシシラン、Ｎ−（２−アミノエチル）−３−アミノプロピルトリメトキシシラン、３−アミノプロピルトリエトキシシラン、３−グリシドキシプロピルトリメトキシシラン、３−グリシドキシメチルジメトキシシラン、２−（３，４−エポキシシクロヘキシル）エチルトリメトキシシラン、３−クロロプロピルメチルジメトキシシラン、３−クロロプロピルトリメトキシシラン、３−メタクリロキシプロピルトリメトキシシラン、３−メルカプトプロピルトリメトキシシランなどが挙げられる。
【００６１】
前記の酸化防止剤としては、例えば、４，４’−チオビス（６−ｔ−ブチル−３−メチルフェノール）、２，６−ジ−ｔ−ブチル−４−メチルフェノールなどが挙げられる。
【００６２】
前記の紫外線吸収剤としては、例えば、２−（２−ヒドロキシ−３−ｔ−ブチル−５−メチルフェニル）−５−クロロベンゾトリアゾールなどのベンゾトリアゾール系；
２−ヒドロキシ−４−オクチルオキシベンゾフェノンなどのベンゾフェノン系；
２，４−ジ−ｔ−ブチルフェニル−３，５−ジ−ｔ−ブチル−４−ヒドロキシベンゾエートなどのベンゾエート系；
２−（４，６−ジフェニル−１，３，５−トリアジン−２−イル）−５−ヘキシルオキシフェノールなどのトリアジン系などが挙げられる。
【００６３】
前記の凝集防止剤としては、例えば、ポリアクリル酸ナトリウムなどが挙げられる。
【００６４】
前記の有機酸としては、例えば、蟻酸、酢酸、プロピオン酸、酪酸、吉草酸、ピバル酸、カプロン酸、ジエチル酢酸、エナント酸、カプリル酸などの脂肪族モノカルボン酸類；
しゅう酸、マロン酸、こはく酸、グルタル酸、アジピン酸、ピメリン酸、スベリン酸、アゼライン酸、セバシン酸、ブラシル酸、メチルマロン酸、エチルマロン酸、ジメチルマロン酸、メチルこはく酸、テトラメチルこはく酸、シクロヘキサンジカルボン酸、イタコン酸、シトラコン酸、マレイン酸、フマル酸、メサコン酸などの脂肪族ジカルボン酸類；
トリカルバリル酸、アコニット酸、カンホロン酸などの脂肪族トリカルボン酸類；
安息香酸、トルイル酸、クミン酸、ヘメリト酸、メシチレン酸などの芳香族モノカルボン酸類；
フタル酸、イソフタル酸、テレフタル酸などの芳香族ジカルボン酸類；
トリメリット酸、トリメシン酸、メロファン酸、ピロメリット酸などの芳香族ポリカルボン酸類などが挙げられる。
【００６５】
前記の有機アミン化合物としては、例えば、ｎ―プロピルアミン、ｉ−プロピルアミン、ｎ−ブチルアミン、ｉ−ブチルアミン、ｓｅｃ−ブチルアミン、ｔ−ブチルアミン、ｎ−ペンチルアミン、ｎ−ヘキシルアミン、ｎ−ヘプチルアミン、ｎ−オクチルアミン、ｎ−ノニルアミン、ｎ−デシルアミン、ｎ−ウンデシルアミン、ｎ−ドデシルアミンなどのモノアルキルアミン類；
シクロヘキシルアミン、２−メチルシクロヘキシルアミン、３−メチルシクロヘキシルアミン、４−メチルシクロヘキシルアミンなどのモノシクロアルキルアミン類；
メチルエチルアミン、ジエチルアミン、メチルｎ−プロピルアミン、エチルｎ−プロピルアミン、ジｎ−プロピルアミン、ジｉ−プロピルアミン、ジｎ−ブチルアミン、ジｉ−ブチルアミン、ジｓｅｃ−ブチルアミン、ジｔ−ブチルアミン、ジｎ−ペンチルアミン、ジｎ−ヘキシルアミンなどのジアルキルアミン類；
メチルシクロヘキシルアミン、エチルシクロヘキシルアミンなどのモノアルキルモノシクロアルキルアミン類；
ジシクロヘキシルアミンなどのジシクロアルキルアミン類；
ジメチルエチルアミン、メチルジエチルアミン、トリエチルアミン、ジメチルｎ−プロピルアミン、ジエチルｎ−プロピルアミン、メチルジｎ−プロピルアミン、エチルジｎ−プロピルアミン、トリｎ−プロピルアミン、トリｉ−プロピルアミン、トリｎ−ブチルアミン、トリｉ−ブチルアミン、トリｓｅｃ−ブチルアミン、トリｔ−ブチルアミン、トリｎ−ペンチルアミン、トリｎ−ヘキシルアミンなどのトリアルキルアミン類；
ジメチルシクロヘキシルアミン、ジエチルシクロヘキシルアミンなどのジアルキルモノシクロアルキルアミン類；
メチルジシクロヘキシルアミン、エチルジシクロヘキシルアミン、トリシクロヘキシルアミンなどのモノアルキルジシクロアルキルアミン類；
２−アミノエタノール、３−アミノ−１−プロパノール、１−アミノ−２−プロパノール、４−アミノ−１−ブタノール、５−アミノ−１−ペンタノール、６−アミノ−１−ヘキサノールなどのモノアルカノールアミン類；
４−アミノ−１−シクロヘキサノールなどのモノシクロアルカノールアミン類；
ジエタノールアミン、ジｎ−プロパノールアミン、ジｉ−プロパノールアミン、ジｎ−ブタノールアミン、ジｉ−ブタノールアミン、ジｎ−ペンタノールアミン、ジｎ−ヘキサノールアミンなどのジアルカノールアミン類；
ジ（４−シクロヘキサノール）アミンなどのジシクロアルカノールアミン類；
トリエタノールアミン、トリｎ−プロパノールアミン、トリｉ−プロパノールアミン、トリｎ−ブタノールアミン、トリｉ−ブタノールアミン、トリｎ−ペンタノールアミン、トリｎ−ヘキサノールアミンなどのトリアルカノールアミン類；
トリ（４−シクロヘキサノール）アミンなどのトリシクロアルカノールアミン類；
３−アミノ−１，２−プロパンジオール、２−アミノ−１，３−プロパンジオール、４−アミノ−１，２−ブタンジオール、４−アミノ−１，３−ブタンジオール、３−ジメチルアミノ−１，２−プロパンジオール、３−ジエチルアミノ−１，２−プロパンジオール、２−ジメチルアミノ−１，３−プロパンジオール、２−ジエチルアミノ−１，３−プロパンジオールなどのアミノアルカンジオール類；
４−アミノ−１，２−シクロヘキサンジオール、４−アミノ−１，３−シクロヘキサンジオールなどのアミノシクロアルカンジオール類；
１−アミノシクロペンタノンメタノール、４−アミノシクロペンタノンメタノールなどのアミノ基含有シクロアルカノンメタノール類；
１−アミノシクロヘキサノンメタノール、４−アミノシクロヘキサノンメタノール、４−ジメチルアミノシクロペンタンメタノール、４−ジエチルアミノシクロペンタンメタノール、４−ジメチルアミノシクロヘキサンメタノール、４−ジエチルアミノシクロヘキサンメタノールなどのアミノ基含有シクロアルカンメタノール類；
β−アラニン、２−アミノ酪酸、３−アミノ酪酸、４−アミノ酪酸、２−アミノイソ酢酸、３−アミノイソ酢酸、２−アミノ吉草酸、５−アミノ吉草酸、６−アミノカプロン酸、１−アミノシクロプロパンカルボン酸、１−アミノシクロヘキサンカルボン酸、４−アミノシクロヘキサンカルボン酸などのアミノカルボン酸類；
アニリン、ｏ−メチルアニリン、ｍ−メチルアニリン、ｐ−メチルアニリン、ｐ−エチルアニリン、ｐ−ｎ−プロピルアニリン、ｐ−ｉ−プロピルアニリン、ｐ−ｎ−ブチルアニリン、ｐ−ｔ−ブチルアニリン、１−ナフチルアミン、２−ナフチルアミン、Ｎ，Ｎ−ジメチルアニリン、Ｎ，Ｎ−ジエチルアニリン、ｐ−メチル−Ｎ，Ｎ−ジメチルアニリンなどの芳香族アミン類；
ｏ−アミノベンジルアルコール、ｍ−アミノベンジルアルコール、ｐ−アミノベンジルアルコール、ｐ−ジメチルアミノベンジルアルコール、ｐ−ジエチルアミノベンジルアルコールなどのアミノベンジルアルコール類；
ｏ−アミノフェノール、ｍ−アミノフェノール、ｐ−アミノフェノール、ｐ−ジメチルアミノフェノール、ｐ−ジエチルアミノフェノールなどのアミノフェノール類；
ｍ−アミノ安息香酸、ｐ−アミノ安息香酸、ｐ−ジメチルアミノ安息香酸、ｐ−ジエチルアミノ安息香酸などのアミノ安息香酸類などが挙げられる。
【００６６】
前記の硬化剤としては、例えば、加熱されることによってアルカリ可溶性樹脂中のカルボキシル基と反応してアルカリ可溶性樹脂を架橋することができる化合物、単独で重合して着色パターンを硬化させ得る化合物などが挙げられる。前記化合物としては、例えば、エポキシ化合物、オキセタン化合物などが挙げられ、オキセタン化合物が好ましく用いられる。
【００６７】
ここで、エポキシ化合物としては、例えば、ビスフェノールＡ系エポキシ樹脂、水素化ビスフェノールＡ系エポキシ樹脂、ビスフェノールＦ系エポキシ樹脂、水素化ビスフェノールＦ系エポキシ樹脂、ノボラック型エポキシ樹脂、他の芳香族系エポキシ樹脂、脂環族系エポキシ樹脂、複素環式エポキシ樹脂、グリシジルエステル系樹脂、グリシジルアミン系樹脂、エポキシ化油等のエポキシ樹脂や、これらのエポキシ樹脂の臭素化誘導体、エポキシ樹脂およびその臭素化誘導体以外の脂肪族、脂環族または芳香族のエポキシ化合物、ブタジエンの（共）重合体のエポキシ化物、イソプレンの（共）重合体のエポキシ化物、グリシジル（メタ）アクリレートの（共）重合体、トリグリシジルイソシアヌレートなどが挙げられる。
【００６８】
前記のオキセタン化合物としては、例えば、カーボネートビスオキセタン、キシリレンビスオキセタン、アジペートビスオキセタン、テレフタレートビスオキセタン、シクロヘキサンジカルボン酸ビスオキセタンなどが挙げられる。
【００６９】
本発明の着色感光性組成物は、硬化剤としてエポキシ化合物、オキセタン化合物などを含有する場合には、エポキシ化合物のエポキシ基、オキセタン化合物のオキセタン骨格を開環重合させ得る化合物を含んでいてもよい。該化合物としては、例えば、多価カルボン酸類、多価カルボン酸無水物類、酸発生剤などが挙げられる。
【００７０】
前記の多価カルボン酸類としては、例えば、フタル酸、３，４−ジメチルフタル酸、イソフタル酸、テレフタル酸、ピロメリット酸、トリメリット酸、１，４，５，８−ナフタレンテトラカルボン酸、３，３’，４，４’−ベンゾフェノンテトラカルボン酸などの芳香族多価カルボン酸類；
こはく酸、グルタル酸、アジピン酸、１，２，３，４−ブタンテトラカルボン酸、マレイン酸、フマル酸、イタコン酸などの脂肪族多価カルボン酸類；
ヘキサヒドロフタル酸、３，４−ジメチルテトラヒドロフタル酸、ヘキサヒドロイソフタル酸、ヘキサヒドロテレフタル酸、１，２，４−シクロペンタントリカルボン酸、１，２，４−シクロヘキサントリカルボン酸、シクロペンタンテトラカルボン酸、１，２，４，５−シクロヘキサンテトラカルボン酸などの脂環族多価カルボン酸類などが挙げられる。
【００７１】
前記の多価カルボン酸無水物類としては、例えば、無水フタル酸、無水ピロメリット酸、無水トリメリット酸、３，３’，４，４’−ベンゾフェノンテトラカルボン酸二無水物などの芳香族多価カルボン酸無水物類；
無水イタコン酸、無水こはく酸、無水シトラコン酸、無水ドデセニルコハク酸、無水トリカルバリル酸、無水マレイン酸、１，２，３，４−ブタンテトラカルボン酸二無水物などの脂肪族多価カルボン酸無水物類；
無水ヘキサヒドロフタル酸、３，４−ジメチルテトラヒドロフタル酸無水物、１，２，４−シクロペンタントリカルボン酸無水物、１，２，４−シクロヘキサントリカルボン酸無水物、シクロペンタンテトラカルボン酸二無水物、１，２，４，５−シクロヘキサンテトラカルボン酸二無水物、無水ハイミック酸、無水ナジン酸などの脂環族多価カルボン酸無水物類；
エチレングリコールビストリメリテイト酸、グリセリントリストリメリテイト無水物などのエステル基含有カルボン酸無水物類などが挙げられる。
【００７２】
前記のカルボン酸無水物類としては、エポキシ樹脂硬化剤として市販されているものを用いてもよい。前記のエポキシ樹脂硬化剤としては、例えば、アデカハードナーＥＨ−７００（旭電化工業（株）製）、リカシッドＨＨ、ＭＨ−７００（いずれも新日本理化（株）製）などが挙げられる。
【００７３】
前記の硬化剤は、単独でも２種以上を組合せて用いてもよい。
【００７４】
本発明の着色感光性樹脂組成物を調製する方法としては、例えば、溶剤（Ｅ）中において分散剤を併存させて染料（Ａ）を分散させ、染料（Ａ）分散液を調製し、さらに、アルカリ可溶性樹脂（Ｂ１）、光重合性化合物（Ｃ）、光重合開始剤（Ｄ）および必要によりその他の添加剤等を溶解させ、前記の染料（Ａ）分散液と混合し、必要によりさらに溶剤を添加する方法などが挙げられる。
【００７５】
また、本発明の着色感光性樹脂組成物は、通常、容器に封入して、流通、保管に供される。
【００７６】
本発明の着色感光性樹脂組成物を用いたイメージセンサ用カラーフィルタの一般的な製造法は次の通りである。本発明の着色感光性樹脂組成物を基板上に塗布・乾燥する工程、得られた乾燥塗布膜にｉ線ステッパー等でパターン露光する工程、露光後にアルカリ現像する工程、次に加熱処理する工程を順次行い、各色（３色あるいは４色）ごとに前記工程を順次繰り返して硬化皮膜を作製することによりカラーフィルタが得られる。
より具体的には、本発明の着色感光性樹脂組成物を、スピンコーター等公知の塗布装置により、適当な基板上に乾燥時の膜厚が一般的に０．１〜５μｍ、好ましくは０．２〜２μｍになるように塗布し、１００℃のオーブンなどの加熱装置で、例えば３分間加熱して、平滑な塗膜を得る。
【００７７】
基板としては、特に限定されないが、ガラス板、プラスチックス板、アルミ板、撮像素子用シリコンウエハ等の電子部品の基材、さらには透明樹脂板、樹脂フィルム、ブラウン管表示面、撮像管の受光面、ＣＣＤ、ＢＢＤ、ＣＩＤ、ＢＡＳＩＳ等の固体撮像素子が形成されたウエハー、薄膜半導体を用いた密着型イメージセンサ、液晶ディスプレイ面、カラー電子写真用感光体、エレクトロクロミィー（ＥＣ）表示装置の基板等が挙げられる。
【００７８】
また、基板にカラーフィルタ層との接着性を向上させるために高密着処理を施すことが好ましい。具体的には、基板上に予めシランカップリング剤等で薄く塗布した後に着色感光性樹脂組成物のパターンを形成するか、あるいは予め着色感光性樹脂組成物中にシランカップリング剤を含有させてもよい。
【００７９】
なお、基板上に段差がある場合は、その段差を解消し塗設面を平滑にするための平坦化膜を基板上に塗設した後、本発明の着色感光性樹脂組成物を塗布することができる。例えば、ＣＣＤなどのイメージセンサはシリコン基板上に受光量に応じて電子を発生させる光電子変換部（フォトダイオード）とその発生した電子を出力する為の読み出しゲート部とで構成されているが、読み出しゲート部に光が当たるとノイズの原因となり正確なデータが出力されないため、読み出しゲート部の上部には遮光膜層が形成されており、遮光膜層を持たないフォトダイオード部との間で段差が生じている場合がある。このような段差上にカラーレジストを塗布し、直接カラーフィルタを形成すると光路長が長くなるため画像が暗く、また集光性も劣るようになる。これを改善する為、その段差を埋める目的で透明な平坦化膜をＣＣＤとカラーフィルタとの間に形成することが好ましい。この平坦化膜の材料としては、本発明におけるような感光性樹脂組成物、アクリル系、エポキシ系等の熱硬化性樹脂等が挙げられる。
感光性樹脂組成物を塗布した後、溶媒を蒸発させ乾燥塗布膜を得るため、通常、プリベークを行う。このプリベークの方法としては、減圧乾燥、高温の空気などによる間接加熱乾燥、ホットプレート等による直接加熱乾燥（８０〜１４０℃、５０〜２００秒）等がある。また、現像後に得られたパターンを、十分硬化させて機械強度を高め永久膜とするためにポストベークが行われる。例えば、３色のカラーフィルタの製造に際しては、最初に形成されたパターンは、その後、他色のレジスト液の塗布、露光、現像を２度受ける。この際に、塗布されたレジスト液との混色、露光、現像によるパターンの欠落が生じないようにポストベークを行うものである。このポストベークはプリベーク同様の方法が用いられるが、プリベークの条件よりも、高温、長時間で行われる。例えば、オーブンによる加熱の場合、１２０〜２５０℃で、１〜６０分、ホットプレートによる加熱の場合、１００〜２５０℃で、２〜６０分間加熱される。
露光のための光源は特に限定されないが、パターン形成性に関して顕著な効果がもたらされる光源として水銀灯のｉ線を挙げることができる。本発明の特徴は工程の適正の面から水銀灯の線スペクトルの一つであるｉ線が使用されるイメージセンサ用カラーフィルタの製造において、特にその特徴が顕著となるが、液晶表示装置用においても使用できることは勿論である。
硬化性組成物の現像に使用する現像液は特に制限はなく、従来公知の現像液を使用することができる。中でも、テトラメチルアンモニウムハイドロキサイド（ＴＭＡＨ）などの４級アンモニウム塩類の有機アルカリ系の現像液が本発明の目的を達成する上で好ましい。
【００８０】
上記のような各工程を経て形成されたパターンを、異なる色相ごとに繰り返すことで、カラーフィルタを得ることができ、該カラーフィルタは、イメージセンサの構成要素として好適に用いられる。
【実施例】
【００８１】
上記において、本発明の実施の形態について説明を行ったが、上記に開示された本発明の実施の形態は、あくまで例示であって、本発明の範囲はこれらの実施の形態に限定されない。本発明の範囲は、特許請求の範囲によって示され、さらに特許請求の範囲の記載と均等の意味および範囲内でのすべての変更を含むものである。以下、実施例によって本発明をより詳細に説明するが、本発明はこれらの実施例によって限定されるものではない。
【００８２】
＜樹脂（Ｂ１）の合成＞
撹拌機、温度計、還流冷却管、滴下ロートおよびガス導入管を備えた１Ｌのフラスコに、プロピレングリコールモノメチルエーテルアセテート３３３ｇが導入された。その後、ガス導入管を通って窒素ガスがフラスコ内に導入されて、フラスコ内雰囲気が窒素ガスに置換された。その後、フラスコ内の溶液が１００℃に昇温された後、ジシクロペンタニルメタクリレート（ＦＡ−５１３Ｍ；日立化成（株）製）２２．０ｇ（０．１０モル）、ベンジルメタクリレート７０．５ｇ（０．４０モル）、メタクリル酸４３．０ｇ（０．５モル）、アゾビスイソブチロニトリル３．６ｇおよびプロピレングリコールモノメチルエーテルアセテート１６４ｇからなる混合物が、滴下ロートを用いて２時間かけてフラスコに滴下され、滴下完了後さらに１００℃で５時間撹拌が続けられた。
攪拌終了後、ガス導入管を通って空気がフラスコ内に導入されて、フラスコ内雰囲気が空気にされた後、グリシジルメタクリレート３５．５ｇ［０．２５モル（本反応に用いたメタクリル酸に対してモル分率で、５０モル％）］、トリスジメチルアミノメチルフェノール０．９ｇおよびハイドロキノン０．１４５ｇがフラスコ内に投入され、反応が１１０℃で６時間続けられ、固形分、酸価８０ｍｇＫＯＨ／ｇの樹脂Ｂ１を得た。
ここで、酸価は、カルボン酸などの酸基を有する重合体１ｇを中和するに必要な水酸化カリウムの量（ｍｇ）として測定される値であり、通常、濃度既知の水酸化カリウム水溶液を用いて滴定することにより求められる。
得られた樹脂Ｂ１の、ＧＰＣ法により測定したポリスチレン換算の重量平均分子量は９，０００であった。
【００８３】
上記のアルカリ可溶性樹脂のポリスチレン換算重量平均分子量の測定については、ＧＰＣ法を用いて、以下の条件で行った。
装置；ＨＬＣ-８１２０ＧＰＣ（東ソー（株）製）
カラム；ＴＳＫ−ＧＥＬＧ２０００ＨＸＬ
カラム温度；４０℃
溶媒；ＴＨＦ
流速；１．０ｍＬ／ｍｉｎ
被検液固型分濃度；０．００１〜０．０１質量％
注入量；５０μＬ
検出器；ＲＩ
校正用標準物質；ＴＳＫ  ＳＴＡＮＤＡＲＤ  ＰＯＬＹＳＴＹＲＥＮＥ  Ｆ−４０、Ｆ−４、Ｆ−１、Ａ−２５００、Ａ−５００（東ソー（株）製）
【００８４】
本実施例で用いる成分は以下の通りであり、以下、省略して表示することがある。
【００８５】
（Ａ−１）：Ｃ．Ｉ．Ｓｏｌｖｅｎｔ  Ｙｅｌｌｏｗ  １６２
【００８６】
2006265548.tif 000006
【００８７】
（Ａ−２）：Ｃ．Ｉ．Ｓｏｌｖｅｎｔ  Ｏｒａｎｇｅ  ５６
【００８８】
2006265548.tif 000007
【００８９】
（Ａ−３）：Ｃ．Ｉ．Ａｃｉｄ  Ｒｅｄ  ２８９
【００９０】
2006265548.tif 000008
【００９１】
（Ａ−４）：Ｃ．Ｉ．Ａｃｉｄ  Ｇｒｅｅｎ  １６
【００９２】
2006265548.tif 000009
【００９３】
＜着色組成物（Ａ−１１）の調製＞
プロピレングリコールモノメチルエーテルアセテート：２００ｇに樹脂Ｂ１：６０ｇを溶解したワニス２６０ｇに、染料（Ａ−１）／（Ａ−２）／（Ａ−３）＝３１／３３／３６：２００ｇを３本ロールで混練、分散し、次いで、内容積：１Ｌのメディアミル（内容積８０容量％の０．５ｍｍジルコニアビーズ使用）を用いて、上記樹脂処理染料スラリー：４６０ｇ、樹脂Ｂ１：２０ｇおよびプロピレングリコールモノメチルエーテルアセテート：５２０ｇを分散処理し、着色組成物（Ａ−１１）を得た。
【００９４】
＜着色組成物（Ａ−１２）の調製＞
内容積：１Ｌのメディアミル（内容積８０容量％の０．５ｍｍジルコニアビーズ使用）を用いて、染料（Ａ−１）／（Ａ−２）／（Ａ−３）＝３１／３３／３６：２００ｇ、樹脂Ｂ１：８０ｇおよびプロピレングリコールモノメチルエーテルアセテート：７２０ｇを分散処理し、着色組成物（Ａ−１２）を得た。
【００９５】
＜着色組成物（Ａ−１３）の調製＞
プロピレングリコールモノメチルエーテルアセテート：２００ｇに樹脂Ｂ１：６０ｇを溶解したワニス２６０ｇに、染料（Ａ−１）／（Ａ−４）＝５２／４８：２００ｇを３本ロールで混練、分散し、次いで、内容積：１Ｌのメディアミル（内容積８０容量％の０．５ｍｍジルコニアビーズ使用）を用いて、上記樹脂処理染料スラリー：４６０ｇ、樹脂Ｂ１：２０ｇおよびプロピレングリコールモノメチルエーテルアセテート：５２０ｇを分散処理し、着色組成物（Ａ−１３）を得た。
【００９６】
＜着色組成物（Ａ−１４）の調製＞
内容積：１Ｌのメディアミル（内容積８０容量％の０．５ｍｍジルコニアビーズ使用）を用いて、染料（Ａ−１）／（Ａ−４）＝５２／４８：２００ｇ、樹脂Ｂ１：８０ｇおよびプロピレングリコールモノメチルエーテルアセテート：７２０ｇを分散処理し、着色組成物（Ａ−１４）を得た。
【００９７】
＜着色組成物（Ａ−１５）の調製＞
内容積：１Ｌのメディアミル（内容積８０容量％の０．５ｍｍジルコニアビーズ使用）を用いて、染料（Ａ−１）／（Ａ−４）＝５２／４８：２００ｇ、ポリエステル系高分子型分散剤（Solsperse 24000GR （アビシア社製））：６０ｇおよびプロピレングリコールモノメチルエーテルアセテート：７４０ｇを分散処理し、着色組成物（Ａ−１５）を得た。
【００９８】
（Ｂ−１）樹脂Ｂ１
（Ｃ−１）光重合性化合物：ジペンタエリスリトールヘキサアクリレート
（Ｄ−１）光重合開始剤：２−ベンジル−２−ジメチルアミノ−１−（４−モルホリノフェニル）ブタン−１−オン
（Ｇ−１）光重合開始助剤：４，４’−ビス（ジエチルアミノ）ベンゾフェノン
（Ｅ−１）溶剤：プロピレングリコールモノメチルエーテルアセテート
（Ｅ−２）溶剤：３−エトキシプロピオン酸エチル
（Ｈ−１）ポリエーテル変性シリコンオイルＳＨ８４００（トーレシリコーン（株）製）
【００９９】
実施例１
〔着色感光性樹脂組成物１の調製〕
下記の各成分を混合して着色感光性樹脂組成物１を得た。
（Ａ−１１）            ４４．１００質量部
（Ｂ−１）                １．１４４質量部
（Ｃ−１）                ４．３４４質量部
（Ｄ−１）                １．０４３質量部
（Ｇ−１）                ０．３４８質量部
（Ｅ−１）              ３５．８２０質量部
（Ｅ−２）                ７．９００質量部
（Ｈ−１）                ０．０１１質量部
【０１００】
〔パターンの形成〕
シリコンウエハに、スミレジストＰＲ−１３００Ｙ−ＰＧ（住友化学（株）製）をスピンコートし、次いで１００℃で１分間加熱して揮発成分を除去し、０．５μｍ膜厚の平坦化膜形成材層を形成した。次いで、このウエハーを２３０℃で１５分間加熱して平坦化膜形成材層を硬化させ支持体を形成した。先に得られた着色感光性樹脂組成物１をこの支持体（平坦化膜付きシリコンウエハ）上にスピンコート法で塗布し、１００℃で３分間加熱し揮発成分を揮発させて着色感光性樹脂組成物層を形成した。
次いで、得られた着色感光性樹脂組成物層に、露光機（Ｎｉｋｏｎ  ＮＳＲ  ｉ９Ｃ；ニコン（株）製）を用いてパターン〔２μｍの正方ピクセルが一松模様に形成されている。〕を有するマスクを介してｉ線を照射［１０〜３００ｍｓｅｃ、１０ｍｓｅｃ間隔で３０箇所に段階露光］した後、当該基板を現像液〔０．０５質量％ＴＭＡＨ水溶液〕中に２３℃で、６０秒間浸漬して現像した。現像後、水洗、乾燥し、線幅が２．０μｍで、厚みが２．０μｍの市松模様のパターンを得た。
別途、ガラス基板（＃１７３７；コーニング社製）の上に、上記で得た着色感光性樹脂組成物１をスピンコート法で塗布したのち、１００℃で１分間乾燥して揮発分を揮発させて、着色感光性樹脂組成物の層を形成した。冷却後、この着色感光性樹脂組成物層にフォトマスクを介せず、ｉ線〔波長３６５ｎｍ〕を照射して露光し、基板全面に形成された着色膜を得た。ｉ線の光源としては、超高圧水銀ランプを用い、照射光量は１５０ｍＪ／ｃｍ２とした。得られた着色膜の色度を色度計（ＯＳＰ−ＳＰ−２００；ＯＬＹＭＰＵＳ社製）を用いて測定した。
【０１０１】
〔評価〕
（１）異物評価
走査電子顕微鏡（Ｓ−４１００；（株）日立製作所製）を用いて、得られた基板を観察し、基板の現像溶解部に異物がないものを○、それ以外を×とした。結果を表１に示す。
（２）形状評価
パターンの断面を走査型電子顕微鏡で確認したところ、断面の台形状で底辺とそれに接する辺との間の角度が約８０〜９０゜の良好なテーパー形状で解像度が２μｍ以下のものを○、それ以外を×とした。結果を表１に示す。なお、パターンが形成できるものは、少なくとも密着性が良好であるといえる。
（３）表面粗度
パターン表面を顕微鏡（Ｎａｎｏｐｉｃｓ；セイコーインスツルメンツ社製）で観察した際の平均粗度（表面粗度とは、塗膜表面の凹凸をいう。）が３ｎｍ以下のものを○、それ以外を×とした。結果を表１に示す。
（４）耐熱性評価
着色膜形成後、１５０℃で２分間加熱処理した。加熱処理後に、前記と同様にして色度を測定した。着色膜形成直後の色度と前記の加熱処理後の色度を比較し、それらの間の色差が３以下のものを○とし、それ以外を×とした。結果を表１に示す。
【０１０２】
比較例１
〔着色感光性樹脂組成物２の調製〕
下記の各成分を混合したが、染料（Ａ）は溶解しなかった。また、分散も不十分であり、染料の凝集体が得られ、均一な着色感光性樹脂組成物として得られなかった。
（Ａ−３）                ３．７８０質量部
（Ａ−２）                ３．４６５質量部
（Ａ−１）                ３．２５５質量部
（Ｂ−１）                ４．５２１質量部
（Ｃ−１）                ４．５２１質量部
（Ｄ−１）                １．０８５質量部
（Ｇ−１）                ０．３６２質量部
（Ｅ−１）              ７１．１００質量部
（Ｅ−２）                ７．９００質量部
（Ｈ−１）                ０．０１１質量部
【０１０３】
比較例２
〔着色感光性樹脂組成物３の調製〕
下記の各成分を混合着色感光性樹脂組成物３を得た。実施例１と同様にしてパターンを形成しようとしたがパターンが残らなかった。
（Ａ−３）                      ３．７８０質量部
（Ａ−２）                      ３．４６５質量部
（Ａ−１）                      ３．２５５質量部
（Ｂ−１）                      １．１４４質量部
（Ｃ−１）                      ４．３４４質量部
（Ｄ−１）                      １．０４３質量部
（Ｇ−１）                      ０．３４８質量部
乳酸エチル                    ４６．８００質量部
Ｎ，Ｎ−ジメチルホルムアミド  ３１．２００質量部
（Ｈ−１）                      ０．０１１質量部
【０１０４】
実施例２
〔着色感光性樹脂組成物４の調製〕
着色感光性樹脂組成物３の（Ａ−１１）を（Ａ−１２）に置き換える以外は比較例２と同様にして着色感光性樹脂組成物４を得た。
【０１０５】
〔パターンの形成および評価〕
実施例１の着色感光性樹脂組成物１を着色感光性樹脂組成物４に置き換える以外は実施例１と同様に評価を実施した。結果を表１に示す。
【０１０６】
【表１】
2006265548.tif 000010
【０１０７】
比較例３
〔着色感光性樹脂組成物５の調製〕
下記の各成分を混合したが、染料（Ａ）は溶解しなかった。また、分散も不十分であり、染料の凝集体が得られ、均一な着色感光性樹脂組成物として得られなかった。
（Ａ−４）                ３．４２０質量部
（Ａ−１）                ６．５８０質量部
（Ｂ−１）                ４．３０６質量部
（Ｃ−１）                ４．３０６質量部
（Ｄ−１）                １．０３３質量部
（Ｇ−１）                ０．３４４質量部
（Ｅ−１）              ８０．０００質量部
（Ｈ−１）                ０．０１０質量部
【０１０８】
比較例４
〔着色感光性樹脂組成物６の調製〕
下記の各成分を混合着色感光性樹脂組成物６を得た。実施例１と同様にしてパターンを形成しようとしたがパターンが残らなかった。
（Ａ−４）                      ３．４２０質量部
（Ａ−１）                      ６．５８０質量部
（Ｂ−１）                      ４．３０６質量部
（Ｃ−１）                      ４．３０６質量部
（Ｄ−１）                      １．０３３質量部
（Ｇ−１）                      ０．３４４質量部
乳酸エチル                    ４８．０００質量部
Ｎ，Ｎ−ジメチルホルムアミド  ３２．０００質量部
（Ｈ−１）                      ０．０１０質量部
【０１０９】
〔パターンの形成および評価〕
実施例１の着色感光性樹脂組成物１を着色感光性樹脂組成物６に置き換える以外は実施例１と同様に評価を実施した。結果を表２に示す。
【０１１０】
実施例３
〔着色感光性樹脂組成物７の調製〕
下記の各成分を混合して着色感光性樹脂組成物７を得た。
（Ａ−１３）            ５０．０００質量部
（Ｂ−１）                ０．３０６質量部
（Ｃ−１）                ４．３０６質量部
（Ｄ−１）                １．０３３質量部
（Ｇ−１）                ０．３４４質量部
（Ｅ−１）              ４４．０００質量部
（Ｈ−１）                ０．０１０質量部
【０１１１】
〔パターンの形成および評価〕
実施例１の着色感光性樹脂組成物１を着色感光性樹脂組成物７に置き換える以外は実施例２と同様に評価を実施した。
【０１１２】
実施例４
〔着色感光性樹脂組成物８の調製〕
着色感光性樹脂組成物７の（Ａ−１３）を（Ａ−１４）に置き換える以外は実施例３と同様にして着色感光性樹脂組成物８を得た。
【０１１３】
実施例５
〔着色感光性樹脂組成物９の調製〕
下記の各成分を混合して着色感光性樹脂組成物９を得た。
（Ａ−１５）            ５０．０００質量部
（Ｂ−１）                １．３０６質量部
（Ｃ−１）                ４．３０６質量部
（Ｄ−１）                １．０３３質量部
（Ｇ−１）                ０．３４４質量部
（Ｅ−１）              ４３．０００質量部
（Ｈ−１）                ０．０１０質量部
【０１１４】
〔パターンの形成および評価〕
実施例１の着色感光性樹脂組成物１を着色感光性樹脂組成物９に置き換える以外は実施例１と同様に評価を実施した。
【０１１５】
【表２】
2006265548.tif 000011
【産業上の利用可能性】
【０１１６】
本発明の着色組成物は、ＣＣＤやＣＭＯＳなどイメージセンサ用カラーフィルタの画素形成用着色感光性樹脂組成物の他、ＬＣＤなど表示装置用カラーフィルタの画素形成用着色感光性樹脂組成物にも用いることができる。